(57)【要約】【課題】固形粉末化粧料の品質や使用感を損なうことなく、剥離し難い強度で文字や模様を固形粉末化粧料表面に形成する方法を提供する。【解決手段】（ａ）固形粉末化粧料表面に、粉末原料と融点が５０〜１００℃である熱可塑性粉末との混合物を所望の文字及び／又は模様の輪郭に付着させる工程、（ｂ）前記固形粉末化粧料表面を加熱し、前記混合物中の熱可塑性粉末を溶解させる工程、並びに（ｃ）溶解させた熱可塑性粉末を再び固化させることにより粉末原料を固形粉末化粧料表面に固着させる工程を含む、固形粉末化粧料表面における文字及び／又は模様の形成方法。【選択図】なし【特許請求の範囲】
【請求項１】
（ａ）固形粉末化粧料表面に、粉末原料と融点が５０〜１００℃である熱可塑性粉末との混合物を所望の文字及び／又は模様の輪郭に付着させる工程、（ｂ）前記固形粉末化粧料表面を加熱し、前記混合物中の熱可塑性粉末を溶解させる工程、並びに（ｃ）溶解させた熱可塑性粉末を再び固化させることにより粉末原料を固形粉末化粧料表面に固着させる工程を含む、固形粉末化粧料表面における文字及び／又は模様の形成方法。
【請求項２】
前記熱可塑性粉末が、カルナウバロウ及び／又はキャンデリラロウである請求項１記載の固形粉末化粧料表面における文字及び／又は模様の形成方法。
【請求項３】
前記熱可塑性粉末の平均粒径が、１〜２０μｍである請求項１又は２記載の固形粉末化粧料表面における文字及び／又は模様の形成方法。
【請求項４】
前記混合物中における粉末原料と融点が５０〜１００℃である熱可塑性粉末の混合比が１０：２〜１０：２０である請求項１〜３のいずれか１項に記載の固形粉末化粧料表面における文字及び／又は模様の形成方法。
【請求項５】
前記固形粉末化粧料表面を加熱する際の温度が、５０〜１００℃である請求項１〜４のいずれか１項に記載の固形粉末化粧料表面における文字及び／又は模様の形成方法。
【請求項６】
（ａ）固形粉末化粧料表面に、粉末原料と融点が５０〜１００℃である熱可塑性粉末との混合物を所望の文字及び／又は模様の輪郭に付着させる工程、（ｂ）前記固形粉末化粧料表面を加熱し、前記混合物中の熱可塑性粉末を溶解させる工程、並びに（ｃ）溶解させた熱可塑性粉末を再び固化させることにより粉末原料を固形粉末化粧料表面に固着させる工程を含む、固形粉末化粧料の製造方法。
【請求項７】
前記熱可塑性粉末が、カルナウバロウ及び／又はキャンデリラロウである請求項６記載の固形粉末化粧料の製造方法。
【請求項８】
前記熱可塑性粉末の平均粒径が、１〜２０μｍである請求項６又は７記載の固形粉末化粧料の製造方法。
【請求項９】
前記混合物中における粉末原料と融点が５０〜１００℃である熱可塑性粉末の混合比が１０：２〜１０：２０である請求項６〜８のいずれか１項に記載の固形粉末化粧料の製造方法。
【請求項１０】
前記固形粉末化粧料表面を加熱する際の温度が、５０〜１００℃である請求項６〜９のいずれか１項に記載の固形粉末化粧料の製造方法。
【発明の詳細な説明】
【技術分野】
【０００１】
本発明は固形粉末化粧料表面に文字や模様を形成する方法及び固形粉末化粧料の製造方法に関する。
【背景技術】
【０００２】
近年、アイシャドウやチークカラーなどの固形粉末化粧料においては、容器の装飾だけではなく、化粧料表面にもブランドロゴの文字や模様を施すことにより商品の価値を高めることが試みられている。
【０００３】
固形粉末化粧料表面にブランドロゴの文字や模様を施す方法として、模様データに応じてレーザー光のオンオフを行い、化粧料表面に模様を形成する方法（特許文献１）、所望の文字や模様等の輪郭のかたちに繰りぬかれたプレートを固形粉末化粧料の表面に載置した後、上部から溶剤に分散した粉体分散液を噴霧し乾燥させることによって化粧料表面に文字や模様を形成させる方法（特許文献２）、文字や模様が繰りぬかれた静電スクリーンを固形化粧料上部に設置し、静電スクリーン上に配置された粉末原料に静電気を帯びさせた後、化粧料表面に静電気的に吸着させる方法（特許文献３）などが提案されてきた。
【先行技術文献】
【特許文献】
【０００４】
【特許文献１】特開２００４−１０４９４号公報
【特許文献２】特開平１−１４６８１２号公報
【特許文献３】特開２００５−１４４９３５号公報
【発明の概要】
【発明が解決しようとする課題】
【０００５】
上記のいずれの方法でも文字や模様を固形化粧料表面に施すことができるが、レーザー光の照射による文字、模様の形成においては、基本的にレーザーによる焦げにより文字や模様が形成されることから文字や模様の色は褐色から黒に限られ、また焦げた部分を化粧料表面につくるということから、品質面でも不安のある方法であった。所望の文字や模様等の輪郭のかたちに繰りぬかれたプレートを固形化粧料の表面に載置した後、上部から溶剤に分散した粉体分散液を噴霧し乾燥させることによって固形化粧料表面に文字や模様を形成させる方法においては、固形化粧料表面に粉末がのっているだけの状態であるため、形成された文字や模様は、少しの衝撃や表面を物理的に擦ることによって簡単にはがれてしまうものであった。また、静電スクリーンを利用する方法においても、静電気的な粉末の固着力は弱く、少しの衝撃や物理的な擦れによって簡単に剥離してしまうものであった。かように、品質面に問題のない方法で、文字や模様を固形化粧料上にしっかりと固着させる方法は存在しなかった。
【０００６】
従って本発明の課題は、化粧料の品質に影響を与えずに、文字や模様を固形粉末化粧料表面にしっかりと固着させる方法を提供することにある。
【課題を解決するための手段】
【０００７】
そこで、本発明者は、前記課題を解決すべく検討し、粉末原料と熱可塑性粉末の混合物を固形化粧料表面に所望の文字や模様の輪郭に付着させ、その後、粉末原料と熱可塑性粉末の混合物を所望の文字や模様の輪郭として付着させた固形化粧料表面を加熱し、熱可塑性粉末を溶解させた後に、当該熱可塑性粉末を再び固化させることによって、固形化粧料表面に粉末原料による文字、模様が物理的衝撃や擦れによっても剥離しない状態に固着できることを見出した。
【０００８】
すなわち本発明は、（ａ）固形粉末化粧料表面に、粉末原料と融点が５０〜１００℃である熱可塑性粉末との混合物を所望の文字及び／又は模様の輪郭に付着させる工程、（ｂ）前記固形粉末化粧料表面を加熱し、前記混合物中の熱可塑性粉末を溶解させる工程、並びに（ｃ）溶解させた熱可塑性粉末を再び固化させることにより粉末原料を固形粉末化粧料表面に固着させる工程を含む、固形粉末化粧料表面における文字及び／又は模様の形成方法を提供するものである。
【発明の効果】
【０００９】
本発明の形成方法によれば、固形粉末化粧料の品質や使用感を損なうことなく、剥離し難い強度で文字や模様を固形粉末化粧料表面に形成することができる。
【発明を実施するための形態】
【００１０】
本発明においては、まず（ａ）固形粉末化粧料表面に、粉末原料と融点が５０〜１００℃である熱可塑性粉末の混合物を所望の文字及び／又は模様の輪郭に付着させる。尚、本明細書中で輪郭とは文字や模様の外形を形づくっている線だけではなく、その内側の部分も含むものとする。
【００１１】
本発明における、文字や模様を形成する対象である固形粉末化粧料としては、パウダーファンデーション、プレストパウダー、フェイスパウダー、頬紅、アイシャドウ、アイブロウ、アイライナー、コンシーラー等を挙げることができる。また、本発明の固形粉末化粧料の形態は、ケーキ状、ドーム状、球状等に成型することができる。
【００１２】
これらの固形粉末化粧料は、含有成分的に何ら限定されることはなく、成型方法としても例えば加圧成型法（プレス成型法、超音波成型法）、湿式成型法（スラリー法、バック充填法）等を挙げることができるがこれらに限定されるものではない。
【００１３】
プレス成型法は、粉体成分と油性成分との混合物を中皿に充填して加圧成型することにより固形粉末化粧料を成型する方法である。また、超音波成型法は、液状油と固体油とを加熱混合し、更に粉体を加えた混合物を中皿に充填し、超音波を照射して振動を付与し加圧成型することにより固形粉末化粧料を成型する方法である。超音波成型法については、特開２００９−１６１４５０号公報や特開２００９−１６１４５１号公報の記載を参照することができる。
【００１４】
スラリー成型方法は、粉体成分と油性成分を混合分散した後に水やアルコール、揮発性炭化水素油等を加えて流動性を有するスラリーとし、このスラリーを中皿に充填し、溶媒を乾燥等により除去することにより固形粉末化粧料を成型する方法である。
【００１５】
バック充填法は、溶剤に化粧料を溶解したスラリー状の化粧料流体を化粧料収容部又は中皿の底面に設けられた充填孔から充填した後に溶剤を除去することにより固形粉末化粧料を成型する方法である。溶剤としては、揮発性炭化水素、揮発性シリコーン油、アルコール、水等が挙げられるが、軽質イソパラフィンやイソドデカン等の揮発性炭化水素を用いるのが、立体的に成型された固形粉末化粧料に十分な落下強度を付与できるため好ましい。バック充填法については、特開昭５６−１２７３０５号公報、特開平５−２１１９１６号公報、実開昭６１−１２４２０５号公報、実開平１−９２９１１号公報等の記載を参照することができる。
【００１６】
本発明における、固形粉末化粧料の表面に固着し文字や模様を形成する粉末原料としては、化粧品に通常用いられるあらゆる粉末を用いることができる。例えば、赤色１０４号、赤色２０２号、赤色２２６号、黄色４号、黄色５号、青色１号、黒色４０１号等の有機色素顔料、黄色４号Ａｌレーキ、青色１号Ａｌレーキ等のレーキ有機色素顔料、黄酸化鉄、赤色酸化鉄、黒酸化鉄、酸化クロム、カーボンブラック、群青、紺青、マンガンバイオレット等の無機有色顔料を用いることができる。また、白色の文字や模様を付与する場合には、酸化亜鉛、酸化チタン等の白色顔料、タルク、マイカ、セリサイト、カオリン等の体質顔料、硫酸バリウム、炭酸カルシウム、炭酸マグネシウム、珪酸アルミニウム、珪酸マグネシウム等の金属塩、シリカ、アルミナ等の無機粉体、ポリテトラフルオロエチレンパウダー、シリコーンパウダー、シリコーンゴムパウダー等の樹脂パウダー、ラウロイルリジン等のアシル化リジン粉体、高級脂肪酸金属塩である金属石鹸粉体等も用いられる。これら顔料の大きさ、形状等は特に限定されないし、１種のみを単独で又は２種以上を混合して用いることができる。また、これらの粉体は適宜表面処理が施されていてもよい。
【００１７】
さらに、特に明確な視覚的効果のある文字や模様を付与するためには、マイカ、合成マイカ、シリカフレーク、フレーク状ガラス等を母剤とするパール顔料が好適に利用され得る。マイカを母剤とするパール顔料の市販品の例としては、Ｔｉｍｉｒｏｎ  Ｓｕｐｅｒ  Ｇｏｌｄ、Ｔｉｍｉｒｏｎ  Ｓｐｌｅｎｄｉｄ  Ｒｅｄ（以上、メルク社製）、Ｆｌａｍｅｎｃｏ  Ｓｐａｒｋｌｅ  Ｂｌｕｅ、Ｆｌａｍｅｎｃｏ  Ｇｒｅｅｎ（以上、ＢＡＳＦ社製）等を挙げることができる。合成マイカを母剤とするパール顔料としてはプロミネンスＳＦ（日本光研工業社製）、Ｈｅｌｉｏｓ  Ｒ１００Ｓ（トピー工業社製）等を挙げることができる。シリカフレークを母剤にしたパール顔料としては、Ｘｉｒｏｎａ  Ｍａｇｉｃ  Ｍａｕｖｅ（メルク社製）等を挙げることができる。フレーク状ガラスを母剤とするパール顔料の市販品の例としては、マイクログラスメタシャインＭＣ１０８０ＲＳ、マイクログラスメタシャインＭＣ１０２０ＴＹ、マイクログラスメタシャインＭＣ５１５０ＰＳ（以上、日本板硝子社製）、Ｒｏｎａｓｔａｒ  Ｎｏｂｌｅ  Ｓｐａｒｋｓ（メルク社製）等を挙げることができ、これらの１種のみ、又は２種以上を混合して用いることができる。
【００１８】
本発明における、熱可塑性粉末とは、加熱により軟化及び／又は溶解し、室温に戻すことで再び固化する粉末状成分であり、前記粉末原料を固形粉末化粧料表面に固着させるバインダー成分である。本発明で用いられる熱可塑性粉末としては、融点が５０〜１００℃の範囲のものであり、パラフィン、マイクロクリスタリンワックス、セレシン等の炭化水素ワックス、ミツロウ、キャンデリラロウ、カルナウバロウ等のロウ類、ステアリン酸、１２−ヒドロキシステアリン酸等の高級脂肪酸、セチルアルコール、ステアリルアルコール等の脂肪族アルコール等の室温で固形であり、熱を加えることで溶解する粉末を用いることができる。また、ポリエチレン、ポリメチルメタクリレート、ナイロンなどの合成高分子粉末を用いることもできる。これら熱可塑性粉末の大きさは特に限定されないが、顆粒状、ペレット状のものは適宜粉砕を加え、平均粒径（１〜２０μｍ）にして使用することが細い文字や細い線模様を形成させるために好ましい。尚、本発明において平均粒径は、レーザー回析・散乱法によって求めた粒度分布における積算値５０％での粒径を意味する。
【００１９】
さらに、熱可塑性粉末として、あらかじめ粉末状に粉砕し販売されている市販原料を用いることができる。例として、マイクロケア３５０（カルナウバワックス、平均粒径６〜８μｍ）、マイクロケア３７５（サンフラワーシードワックスとキャンデリラワックスの混合物、平均粒径６〜８μｍ）（マイクロパウダー社）等が挙げられる。
【００２０】
粉末原料と熱可塑性粉末との混合物を調製するため、粉末原料と熱可塑性粉末はヘンシェルミキサー等、通常化粧料を混合する装置を用いて任意の割合で混合することができる。品質の点から均一混合が好ましい。固着処理後にも粉末原料が十分に固形粉末化粧料上に固着せず、衝撃や擦れによって文字や模様が剥がれないようにする点及びしっかりと文字や模様を固着させる点及び文字が強く固着しすぎて、化粧料の使用の際に文字や模様の固着部分が使用できなくなるのを防止する点から、粉末原料と熱可塑性粉末との混合質量比率は１０：２〜１０：２０が好ましい。さらに好ましくは１０：５〜１０：１０である。
【００２１】
粉末原料と熱可塑性粉末を混合する場合には、目的とする成分の他に、通常の化粧料に用いられる成分、例えば油剤、界面活性剤、防腐剤、酸化防止剤、紫外線吸収剤、保湿剤、殺菌剤、消炎剤、皮膚賦活剤等を適宜含有することができる。
【００２２】
次に、粉末原料と熱可塑性粉末からなる混合物を、固形粉末化粧料の表面に所望の文字や模様の輪郭に付着させる。この付着方法としては特に限定されないが、所望の文字や模様の輪郭にくりぬいたプレートを固形粉末化粧料の表面に固定し、粉末原料と熱可塑性粉末からなる混合物をふりかけることにより付着させる方法や、静電スクリーン印刷機（ベルク工業社製）を用いて、混合物を静電気的に固形粉末化粧料の表面に付着させる方法等がある。この際、別の文字や模様が打ち抜かれたプレートや、静電スクリーンを準備することで複数の異なる粉末を付着させ、色彩的に複雑な文字や模様とすることもできる。
【００２３】
本発明においては、次に、（ｂ）粉末原料と熱可塑性粉末からなる混合物を付着させた固形粉末化粧料を加熱し熱可塑性粉末を溶解させる。固形粉末化粧料を加熱する方法は特に限定されない。ヒーターを用いて、直接、固形粉末化粧料表面を加熱する方法や、恒温槽に一定時間保存する方法が挙げられる。加熱は熱可塑性粉末の融点程度の温度で行うのが好ましい。５０℃未満の融点を持つ熱可塑性粉末を用い、５０℃未満の加熱で文字や模様の形成を行った場合、固形粉末化粧料の保存環境によっては、ふたたび熱可塑性粉末が溶解して、文字や模様の乱れが生じることがある。また、１００℃を超える加熱によって文字や模様の形成を行う場合には、固形粉末化粧料の内容物やそれを充填する樹脂皿が熱で劣化又は変形したり、内容物の一部が揮発消失することがあるため、加熱温度は５０℃以上１００℃以下の範囲で行うことが好ましく、さらには６０℃以上９０℃以下の範囲で行うことがより好ましい。
【００２４】
カルナウバワックス、キャンデリラワックスは８０℃近辺の融点を有し、かつ加熱を中断するとすぐに固化すること、また、固化した皮膜が硬く丈夫であることから、熱可塑性粉末として利用するには最適である。また、ステアリン酸等の脂肪酸粉末、ステアリルアルコール等の脂肪族アルコール粉末は、比較的低い融点を有することから、簡単な加熱設備で溶解することができるので、経済性に優れている。
【００２５】
本発明においては、さらに、（ｃ）溶解させた熱可塑性粉末を再び固化させることにより粉末原料を固形粉末化粧料表面に固着させる。熱可塑性粉末を固化させる方法は特に限定されない。ヒーター等により加熱された後に、文字や模様が形成された固形粉末化粧料を室温で放置することにより冷却し、熱可塑性粉末を固化してもよいし、冷却装置を備えた設備により冷却して、熱可塑性粉末を固化してもよい。熱可塑性粉末の固化により耐久性に優れた文字や模様が固形粉末化粧料表面に形成される。
【００２６】
本発明においては、前記した文字や模様を固形粉末化粧料表面にしっかりと固着させる方法を固形粉末化粧料の製造工程に組み込むことができる。
【実施例】
【００２７】
以下、実施例によって本発明を更に詳細に説明するが、これらの実施例により本発明が限定されるものではない。尚、表中の数値は含有量（質量％）を示す。実施例に先立ち、各実施例で採用した評価方法を説明する。
（製造方法）
・固形粉末アイシャドウの調製
表１に示される成分を均一混合し、固形粉末アイシャドウを調製した。
・粉末原料と熱可塑性粉末との混合物の調製
表２記載の成分を均一に混合し、粉末原料（文字形成用粉末Ａ）を調製した。表３に示される熱可塑性粉末２〜９を表３に示される平均粒径となるように粉砕後、粉末原料（文字形成用粉末Ａ）と均一に混合し、混合物を調製した。
・固形粉末アイシャドウへの文字形成
調製した固形粉末アイシャドウ表面に、前記混合物を用いて、静電印刷機（ベルク工業社製）を用い７ｍｍ×１４ｍｍの範囲に幅１ｍｍのアルファベット３文字（ＡＢＣ）を印刷した。印刷後の固形粉末アイシャドウ表面をヒーターにより実施例１〜８、比較例１〜２に示された温度で２〜３分加熱し、その後、放置することにより室温まで冷却した。
【００２８】
（１）耐摩耗性
文字の形成された固形粉末アイシャドウ表面にＰＥＴ製のシートを一度押し当て、文字がシートに転写されて欠ける具合を下記評価基準により評価した。
◎：まったく転写されない
○：若干転写されるが文字の判読には問題ない
△：文字の一部がＰＥＴシートに転写されてしまい、判読が困難である
×：文字の大部分がＰＥＴシートに転写され、文字が固形粉末アイシャドウ上に残らない
【００２９】
（２）耐衝撃性
文字の形成された固形粉末アイシャドウを５０ｃｍの高さから、厚み１５ｍｍの合板上に１０回落下させた後の文字の欠け具合を下記評価基準により評価した。
◎：欠け、剥がれとも全くなし
○：文字が若干欠けるが、判読には問題ない
△：文字の一部が欠ける、判読が困難である
×：文字の大部分が欠け、判読できない
【００３０】
（３）使用感
文字の形成された固形粉末アイシャドウ表面をチップでこすり、とれ具合を下記評価基準により評価した。
◎：アルファベット部分が自然にチップにとれ、十分に使用できる
○：アルファベット部分がやや硬いが違和感なくチップにとれ、使用できる
△：アルファベット部分がやや硬く、部分的に文字が剥がれるようにチップにとれ、使用に困難である
×：アルファベット部分が硬く、チップにとれなく、使用できない
（４）保存安定性
文字の形成された固形粉末アイシャドウを４５℃の恒温槽に静置保存し、６ヵ月後文字の固着状態を評価した。
◎：アルファベット部分が保存開始前と同様の状態で固着している
○：アルファベット部分の固着がやや弱くなり、文字に若干のにじみが生じたが、外観上  問題のないレベルの変化であった
△：アルファベット部分の固着が弱くなり、文字ににじみが生じた
【００３１】
【表１】
2012219023.tif 000002
【００３２】
【表２】
2012219023.tif 000003
【００３３】
（実施例１〜８、比較例１〜２）
表３から明らかなように、実施例１〜８の方法により形成された文字は加熱による表面の変色等もなく、使用感も良好であり、かつ衝撃や擦れによる文字の剥がれもない上に保存安定性にも優れたかたちで、固形粉末アイシャドウ表面に装飾を施すことができる。
【００３４】
【表３】
2012219023.tif 000004
【００３５】
以下の成分組成において固形粉末アイシャドウを調製し、その表面に実施例１と同様の方法で模様を形成したところ、使用感も良好であり、かつ衝撃や擦れによる模様の剥がれもない上に保存安定性にも優れたかたちで、固形粉末アイシャドウ表面に装飾を施すことができた。
【００３６】
（実施例９：チークカラー）
【００３７】
【表４】
2012219023.tif 000005
【００３８】
（実施例１０：フェースカラー）
【００３９】
【表５】
2012219023.tif 000006
【産業上の利用可能性】
【００４０】
本発明によって固形粉末化粧料の品質や使用感を損なうことなく、剥離し難い強度で文字や模様を固形粉末化粧料表面に形成することができる。